СФЕРОИДАЛЬНЫЕ ЧАСТИЦЫ ОКСИДА АЛЮМИНИЯ С УЛУЧШЕННОЙ МЕХАНИЧЕСКОЙ ПРОЧНОСТЬЮ, ИМЕЮЩИЕ СРЕДНИЙ ДИАМЕТР МАКРОПОР, СОСТАВЛЯЮЩИЙ МЕЖДУ 0,05 И 30 мкм

2
1. Сфероидальные частицы оксида алюминия, отличающиеся удельной поверхностью по БЭТ, составляющей между 150 и 300 м/г, средним диаметром частиц, составляющим между 1,2 и 3 мм, и разбросом диаметров частиц, выраженным через стандартное отклонение, не превышающее 0,1, полным поровым объемом, измеренным ртутной порозиметрией, составляющим между 0,50 и 0,85 мл/г, степенью макропористости в одной частице меньше 30%, причем разброс диаметров макропор, выраженный через отношение диаметров D90/D50, не превышает 8.
2. Сфероидальные частицы оксида алюминия по п. 1, у которых значение объемной плотности после уплотнения составляет между 0,4 и 0,8 г/мл.
3. Сфероидальные частицы оксида алюминия по п. 1 или 2, у которых среднее значение прочности на раздавливание составляет по меньшей мере 25 Н.
4. Сфероидальные частицы оксида алюминия по п. 1, у которых полный поровый объем, измеренный ртутной порозиметрией, составляет между 0,60 и 0,85 мл/г.
5. Сфероидальные частицы оксида алюминия по п. 1, у которых разброс диаметров макропор, выраженный через отношение диаметров D90/D50, не превышает 6.
6. Способ получения сфероидальных частиц оксида алюминия по п. 1, включающий следующие этапы:
a) готовят суспензию, содержащую воду, кислоту и по меньшей мере порошок бемита,
b) добавляют твердый порообразователь, имеющий размер частиц между 0,05 и 30 мкм, к суспензии, полученной на этапе a),
c) перемешивают суспензию, полученную на этапе b), до тех пор, пока вязкость указанной смеси не составит 200-700 мПа⋅с,
d) придают форму сфероидальным частицам методом коагуляция в капле на основе смеси, полученной на этапе c),
e) сушат частицы, полученные на этапе d),
f) обжигают частицы, полученные на этапе e).
7. Способ по п. 6, в котором твердый порообразователь выбирают из крахмалов, крахмалистых продуктов, частиц латекса, полистирола или акриловых полимеров, полисахаридов, частиц углеродной сажи и древесных опилок.
8. Способ по п. 6, в котором доля твердого порообразователя, выраженная как отношение массы порообразователя к полной массе оксидов, составляет между 0,2 и 50 вес.%.
9. Способ получения сфероидальных частиц оксида алюминия по п. 1, включающий следующие этапы:
a) готовят суспензию, содержащую воду, кислоту и по меньшей мере порошок бемита,
b') добавляют по меньшей мере один жидкий порообразователь, по меньшей мере один ПАВ и, в случае необходимости, воду, или эмульсию, содержащую по меньшей мере один жидкий порообразователь, по меньшей мере один ПАВ и воду, к суспензии этапа a),
-1
b") диспергируют суспензию, полученную на этапе b'), с помощью диспергатора, работающего при степени сдвига между 1000 и 200000 с,
c) перемешивают диспергированную суспензию этапа b") до тех пор, пока вязкость указанной смеси не составит 200-700 мПа·с,
d) придают форму сфероидальным частицам методом коагуляция в капле на основе смеси, полученной на этапе c),
e) сушат частицы, полученные на этапе d),
f) обжигают частицы, полученные на этапе e).
10. Способ по п. 9, в котором жидкий порообразователь выбирают из жиров, масел и минеральных восков, липидов, углеводородов и нефтяных фракций, а ПАВ выбирают из неионного или ионного ПАВа.
11. Способ по п. 9, причем доля жидкого порообразователя, выраженная как отношение массы жидкого порообразователя к полной массе оксидов, составляет между 0,2 и 50 вес.%, и причем доля ПАВа, определенная как являющаяся равной отношению массы ПАВа к массе порообразователя, составляет между 1 и 25 вес.%.
12. Способ по п. 9, в котором к суспензии этапа b') дополнительно добавляют по меньшей мере один твердый порообразователь, имеющий размер частиц, составляющий между 0,05 и 30 мкм.
13. Способ по п. 6, причем суспензия этапа a) содержит также наполнитель из оксида алюминия или предшественника оксида алюминия, состоящий из частиц, имеющих среднеобъемный диаметр меньше или равный 50 мкм.
14. Катализатор, содержащий подложку, образованную из частиц по п. 1 или полученную по п. 6, и один или несколько благородных металлов, выбранных из группы VIII периодической таблицы.
15. Катализатор по п. 14, содержащий дополнительно один или несколько элементов, выбранных их групп IA, IIA, IIIA, IVA, VA и группы, состоящей из фтора, хлора, брома и йода.
16. Применение катализатора по одному из пп. 14 или 15 для осуществления реакции каталитического риформинга.